(57)【要約】      （修正有）【課題】撥水親油性をなお一層改善せしめた含フッ素シリカコンポジット粒子の提供。【解決手段】含フッ素アルコール、テトラアルコキシシランおよび分子中に少なくとも１個のアミノ基および／または水酸基を有し、スルホ基を有しない化合物で表面が修飾されたシリカ粒子との縮合体からなる含フッ素シリカコンポジット粒子。この含フッ素シリカコンポジット粒子は、含フッ素アルコール、テトラアルコキシシランおよび分子中に少なくとも１個のアミノ基および／または水酸基を有し、スルホ基を有しない化合物で表面が修飾されたシリカ粒子を、アルカリ性または酸性触媒を用いて縮合反応させることにより製造される。【選択図】なし【特許請求の範囲】
【請求項１】
一般式
HO-A-RF-A-OH                             〔I〕
(ここで、RFは炭素数6以下のパーフルオロアルキレン基またはポリフルオロアルキレン基およびエーテル結合を有する基であり、Aは炭素数1〜3のアルキレン基である)で表される含フッ素アルコール、テトラアルコキシシランおよび分子中に少なくとも１個のアミノ基および／または水酸基を有し、スルホ基を有しない化合物で表面が修飾されたシリカ粒子との縮合体からなる含フッ素シリカコンポジット粒子。
【請求項２】
一般式〔I〕で表される含フッ素アルコールとして、一般式
HO(CH2)aCF(CF3)〔OCF2CF(CF3)〕bO(CF2)cO〔CF(CF3)CF2O〕dCF(CF3)(CH2)aOH  
〔III〕
(ここで、aは1〜3、b+dは0〜50、cは1〜6の整数である)で表されるパーフルオロアルキレンエーテルジオールが用いられた請求項１記載の含フッ素シリカコンポジット粒子。
【請求項３】
シリカ粒子として、分子中に少なくとも１個の-O-結合または-NH-基を有する化合物で修飾されたシリカ粒子が用いられた請求項１記載の含フッ素シリカコンポジット粒子。
【請求項４】
平均粒子径が50〜200μmの修飾されたシリカ粒子が用いられた請求項１または３記載の含フッ素シリカコンポジット粒子。
【請求項５】
請求項１、２、３または４記載の含フッ素アルコール、テトラアルコキシシランおよび分子中に少なくとも１個のアミノ基および／または水酸基を有し、スルホ基を有しない化合物で表面が修飾されたシリカ粒子を、アルカリ性または酸性触媒を用いて縮合反応させることを特徴とする含フッ素シリカコンポジット粒子の製造法。
【請求項６】
請求項１、２、３または４記載の含フッ素シリカコンポジット粒子を有効成分とする撥水親油剤。
【発明の詳細な説明】
【技術分野】
【０００１】
本発明は、含フッ素シリカコンポジット粒子、その製造法およびそれを有効成分とする撥水親油剤に関する。さらに詳しくは、含フッ素アルコールを用いた含フッ素シリカコンポジット粒子、その製造法およびそれを有効成分とする撥水親油剤に関する。
【背景技術】
【０００２】
特許文献１には、多孔性および非多孔性基体の永久的な耐油および耐水表面処理のための、固体樹脂に対するフッ素含有量5〜75質量％を有する液状の、フッ素含有および単一成分の組成物であって、適切な安定化成分および親水性シラン成分と組み合わせて、保存安定性、疎水性、疎油性および耐塵性にすぐれた組成物が記載されている。
【０００３】
しかしながら、ここでは現在環境面から削減が求められているパーフルオロオクタン酸およびその前駆体であるC8以上のパーフルオロアルキル基を有する含フッ素アルコールが用いられているばかりではなく、鉱物および非鉱物基体の表面処理剤の調製に際し、毒性の高いイソシアネート化合物を用いることでフッ素化合物にシリル基を導入しており、したがってその実施に際しては製造環境を整える必要がある。
【０００４】
本出願人らは先に、環境中に放出されてもパーフルオロオクタン酸等を生成させず、しかも短鎖の化合物に分解され易いユニットを有する含フッ素アルコールを用いた含フッ素シリカコンポジット粒子として、一般式
HO-A-RF′-A-OH                             〔Ib〕
(ここで、RF′は炭素数8未満のパーフルオロアルキレン基を有し、O、SまたはN原子を含有する直鎖状または分岐状のパーフルオロアルキレン基であり、Aはアルキレン基である)で表される含フッ素アルコールおよびアルコキシシランとシリカ粒子との縮合体からなる含フッ素シリカコンポジット粒子を提案している(特許文献２)。
【先行技術文献】
【特許文献】
【０００５】
【特許文献１】特表２０１１−５１１１１３号公報
【特許文献２】特開２０１４−１９６４８０号公報
【特許文献３】特開２００８−３８０１５号公報
【特許文献４】米国特許第３，５７４，７７０号公報
【発明の概要】
【発明が解決しようとする課題】
【０００６】
本発明の第１の目的は、一般式
HO-A-RF-A-OH                                                         〔I〕
(ここで、RFは炭素数6以下のパーフルオロアルキレン基またはポリフルオロアルキレン基およびエーテル結合を有する基であり、Aは炭素数1〜3のアルキレン基である)で表される含フッ素アルコールおよびアルコキシシランとシリカ粒子との縮合体からなる含フッ素シリカコンポジット粒子において、その撥水親油性をなお一層改善せしめたものを提供することにある。
【０００７】
本発明の第２の目的は、かかる含フッ素シリカコンポジット粒子の製造法を提供することにある。
【０００８】
本発明の第３の目的は、かかる含フッ素シリカコンポジット粒子を有効成分とする撥水親油剤を提供することにある。
【課題を解決するための手段】
【０００９】
本発明の第１の目的は、上記含フッ素アルコール、テトラアルコキシシランおよび分子中に少なくとも１個のアミノ基および／または水酸基を有し、スルホ基を有しない化合物で表面が修飾されたシリカ粒子との縮合体からなる含フッ素シリカコンポジット粒子によって達成される。
【００１０】
本発明の第２の目的は、上記含フッ素アルコール、テトラアルコキシシランおよび分子中に少なくとも１個のアミノ基および／または水酸基を有し、スルホ基を有しない化合物で表面が修飾されたシリカ粒子を、アルカリ性または酸性触媒を用いて縮合反応させる含フッ素シリカコンポジット粒子の製造法によって達成される。
【００１１】
本発明の第３の目的は、かかる含フッ素シリカコンポジット粒子を有効成分とする撥水親油剤によって達成される。
【発明の効果】
【００１２】
本発明に係る含フッ素シリカコンポジット粒子は、有機溶媒に溶かして各種基材表面に適用することで、撥水親油性を有する薄膜を形成する。この薄膜は、有機物の選択的吸着性を示し、基材表面の改質を行うことができるので、油水分離、特にフッ素系化合物の分離などに有効に使用される。具体的には、産業用から一般家庭までの分野での油水混合液からの水の有効な回収を可能としている。
【００１３】
すなわち、無修飾シラン粒子を用いた場合には、得られたコンポジット粒子を有機溶媒に溶かして基材表面に適用すると、そこに親水性を示す薄膜を形成させるのに対し(後記比較例１〜２参照)、修飾シラン粒子を用いた場合には、撥水親油性を示すようになる。また、フッ素置換された化合物の吸着率が大きく、フッ素置換されていない化合物の吸着率が小さいので、フッ素化合物の選択的吸着を可能とする。
【００１４】
この違いは、表面官能基の違い(親水性の酸性官能基の存在の有無)によって、ゾルゲル反応の反応性に違いがあり、マイクロシリカ表面のモルフォロジーが異なるため、対応するシリカコンポジット粒子は親水性を示すようになる。
【発明を実施するための形態】
【００１５】
含フッ素アルコールとしては、一般式
HO-A-RF-A-OH          〔I〕
RF：C6以下のパーフルオロアルキレン基およびエーテル結合を有し、具体的には
炭素数5〜160の直鎖状または分岐状のパーフルオロアルキレン基またはそれ
のフッ素原子の一部が水素原子で置換されたポリフルオロアルキレン基およ
びエーテル結合を有する基である
A：炭素数1〜3のアルキレン基
で表される化合物で用いられる。
【００１６】
一般式〔I〕で表される含フッ素アルコールとしては、一般式
HO(CH2)aCmF2m(OCnF2n)bO(CF2)cO(CnF2nO)dCmF2m(CH2)aOH    〔II〕
a：1〜3
b+d：0〜50
c：1〜6
m：1〜2
n：1〜3
で表される化合物が挙げられる。
【００１７】
一般式〔II〕で表される含フッ素アルコールとしては、例えば一般式
HO(CH2)aCF(CF3)〔OCF2CF(CF3)〕bO(CF2)cO〔CF(CF3)CF2O〕dCF(CF3)(CH2)aOH 〔III〕
a：1〜3、好ましくは1
b+d：0〜50、好ましくは1〜20
b+dの値に関しては、分布を有する混合物であってもよい
c：1〜6、好ましくは2〜4
で表される化合物等が用いられる。
【００１８】
一般式〔II〕で表されるパーフルオロアルキレンエーテルジオールにおいて、a＝1の化合物は特許文献３〜４に記載されており、次のような一連の工程を経て合成される。
FOCRfCOF  →  H3COOCRfCOOCH3  →  HOCH2RfCH2OH
Rf：-C(CF3)〔OCF2C(CF3)〕aO(CF2)cO〔CF(CF3)CF2O〕bCF(CF3)-
【００１９】
これらの含フッ素アルコール、テトラアルコキシシランおよび分子中に少なくとも１個のアミノ基および／または水酸基を有し、スルホ基を有しない化合物で表面が修飾されたシリカ粒子を、アルカリ性または酸性の触媒の存在下で反応させることにより、含フッ素アルコール-テトラアルコキシシラン-修飾シリカ粒子の3成分からなる縮合体としての含フッ素シリカコンポジット粒子を形成させる。
【００２０】
前記テトラアルコキシシランとしては、例えばテトラメトキシシラン、テトラエトキシシラン等が用いられる。テトラアルコキシシランが用いられないと、撥水親油性が殆ど発揮されない。
【００２１】
シリカ粒子としては、平均粒子径が約50〜200μm、好ましくは約50〜100μmオーダーのシリカ粒子を用いることが望ましく、これは市販品、例えば和光純薬工業製品ワコーゲル C-500HG等が用いられる。この範囲外の平均粒子径のものを用いると、有機物吸着後の分離が困難となる。
【００２２】
シリカ粒子を修飾する化合物は、分子中に少なくとも１個のアミノ基および／または水酸基を有し、スルホ基を有しない化合物であり、例えば分子中に少なくとも１個の-O-結合または-NH-基を有する化合物、具体的には次のような化合物が例示される。
HOCH2CH2NH2、CH3CH2CH2NH2、CH3CH2CH2OCH2CH(OH)2、CH3CH2CH2NHCH2CH2NH2、
CH3R(NHCH2CH2)30H、CH3CH2CH2OCH2CH(OH)N=C(NH2)NH(CH2)3CH(NH2)COOH、
CH3CH2CH2NHCH2NH2
【００２３】
これらの各成分は、修飾シリカ粒子100重量部に対し、含フッ素アルコールが約80〜800重量部、好ましくは約100〜500重量部の割合で、またテトラアルコキシシランが約100〜600重量部、好ましくは約200〜500重量部の割合で用いられる。含フッ素アルコールの使用割合がこれよりも少ないと撥水親油性が低くなり、一方これよりも多い割合で使用されると溶媒への分散性が悪くなる。また、テトラアルコキシシランの使用割合がこれよりも少ないと親油性が低くなり、一方これよりも多い割合で使用されると溶媒への分散性が悪くなる。
【００２４】
これら各成分間の反応は、触媒量のアルカリ性または酸性触媒、例えばアンモニア水あるいは水酸化ナトリウム、水酸化カリウム、水酸化カルシウム等のアルカリ金属またはアルカリ土類金属の水酸化物の水溶液、または塩酸、硫酸等の存在下で、約0〜100℃、好ましくは約10〜30℃の温度で約0.5〜48時間、好ましくは約1〜10時間程度反応させることにより行われる。
【００２５】
得られた含フッ素コンポジット粒子中の含フッ素アルコール量は、約1〜60モル％、好ましくは約5〜30モル％であり、コンポジット粒子径は約50〜200μmである。
【００２６】
反応生成物である含フッ素シリカコンポジット粒子は、シリカ粒子表面の水酸基に、シロキサン結合をスペーサーとして含フッ素アルコール、テトラアルコキシシランおよびシリカ粒子を修飾している官能基が結合しているものと考えられ、したがってシリカの化学的、熱的安定性とフッ素のすぐれた撥水性、防汚性などが有効に発揮されており、またテトラアルコキシシランによる撥水親油性が有効に発揮されており、実際にガラス表面を含フッ素シリカコンポジット粒子で処理したものは良好な撥水親油性を示すなどの効果がみられる。なお、シリカコンポジット粒子は、含フッ素アルコール、テトラアルコキシシランおよび修飾シリカ粒子との反応生成物として形成されるが、この発明の目的を阻害しない限り他の成分の混在も許容される。
【００２７】
かかる含フッ素シリカコンポジット粒子を有効成分とする撥水親油剤の調製は、固形分濃度が約0.01〜30重量％、好ましくは約0.05〜3重量％の有機溶媒溶液となるように有機溶媒により希釈することにより行われる。用いられる有機溶媒としては、メタノール、エタノール、n-プロパノール、イソプロパノール等のアルコール類、アセトン、メチルエチルケトン、メチルイソブチルケトン等のケトン類、ジエチルエーテル、ジイソプロピルエーテル、ジオキサン、テトラヒドロフラン等のエーテル類、酢酸エチル、酢酸ブチル等のエステル類、メチルセロソルブ、エチルセロソルブ、メチルカルビトール、エチルカルビトール等の多価アルコール誘導体類、四塩化炭素、塩化メチレン、トリクロロエチレン、パークロロエチレン、トリクロロエタン、トリクロロフルオロメタン、テトラクロロジフルオロエタン、トリクロロトリフルオロエタン等のハロゲン化炭化水素類などの少なくとも一種類が挙げられ、好ましくは含フッ素有機溶媒が用いられる。
【００２８】
撥水親油剤溶液中には、必要に応じて、表面処理剤の濡れ性を改善するイオン系、非イオン系等の各種界面活性剤、離型性、潤滑性を更に改善するシリコーンオイル、シリコーンワニス等を添加することもできる。
【００２９】
撥水親油剤溶液の基質への塗布は、浸せき、吹き付け、刷毛塗り、エアゾル噴射、含浸布による塗布など、通常用いられる任意の方法によって行うことができる。また、撥水親油剤が塗布される成形材料としては、例えばポリウレタン、ポリカーボネート、エポキシ樹脂、フェノール樹脂、ポリイミド樹脂、塩化ビニル樹脂等の樹脂類、天然ゴム、クロロプレンゴム、フッ素ゴム等のゴム類、金属(酸化物)、陶磁器、セラミックス、ガラス等の成形品が挙げられる。
【実施例】
【００３０】
次に、実施例について本発明を説明する。
【００３１】
比較例１〜４
容量13.5mlの反応容器に、含フッ素アルコール
HO(CH2)CF(CF3)〔OCF2CF(CF3)〕bO(CF2)2O〔CF(CF3)CF2O〕dCF(CF3)(CH2)OH
〔OXF9PO-OH (b+d=7)〕
100mgをメタノール 5mlに加えた後、テトラエチルオルソシリケート(TEOS)0.25mlを攪拌しながら加えた。次いで、25重量％アンモニア水溶液 2mlを攪拌しながら滴下し、(修飾)SiO2 (富士シリシア化学製品、平均粒子径100μm)100mgを加え、5時間攪拌した。
比較例１：無修飾SiO2 (CHROMATREX FL100D) (平均細孔径 120Å)
比較例２：無修飾SiO2 (CHROMATREX PSQ100B) (平均細孔径 70Å)
比較例３：CH2CH2CH2OCH2CH(OH)SO3Hで修飾されたSiO2
(CHROMATREX SO3H MB100-75/200)
比較例４：CH2CH2CH2SHで修飾されたSiO2 (SCAVENGER SH SILICA)
【００３２】
その後、溶媒を85℃、減圧下で蒸発させ、白色粉末を得た。この粉末をメタノール中で一夜攪拌し、次いで遠心分離による回収および乾燥を行い、コンポジット粉末を得た。
【００３３】
得られたコンポジット粉末100mgをn-ヘキサン 3mlを加え、マグネチックスターラで一夜攪拌した。得られたコンポジット溶液0.3mlをガラス板に滴下した後、常温で一日乾燥し、次いで真空下で一日乾燥させた。
【００３４】
以上の各比較例で得られたコンポジット粒子メタノール(ゾル)溶液について、液滴の接触角（単位：°）の測定を行った。
【００３５】
このコンポジット粒子メタノール(ゾル)溶液をマイクロピペットで0.30ml取り、これをカバーガラス(松浪ガラス工業製品硼ケイ酸ガラス；18×18mm)に滴下し、室温下で溶媒を蒸発させた後、真空下で一日乾燥させた。得られた改質基材に、n-ドデカンまたは水の液滴4μlを静かに接触させ、付着した液滴の接触角をθ/2法により、接触角計(協和界面化学製Drop Master 300)を用いて経時的な測定を行った。
【００３６】
得られた測定結果は、次の表１に示される。
表１
n-ドデカン     水    
比較例  ０分 30秒 ０分 30秒
１          12     0    21     0   
２          20     0    64     0   
３          25     0    40     0   
４          25     0   100     0   
【００３７】
実施例１〜７
比較例１〜４において、(修飾)SiO2の代わりに、同量(100mg)の修飾SiO2(富士シリシア化学製品、平均粒子径100μm)が用いられた。
実施例１：CH2CH2CH2NH2およびOHで修飾したSiO2 (CHROMATREX NH-DM1020)
実施例２：CH2CH2CH2NH2で修飾したSiO2 (CHROMATREX NH-DM1020SG)
実施例３：CH2CH2CH2OCH2CH(OH)2で修飾したSiO2 (CHROMATREX DIOL MB100-75/200)
実施例４：CH2CH2CH2NHCH2CH2NH2で修飾したSiO2 (CHROMATREX DNH MB100-75/200)
実施例５：CH2R(NHCH2CH2)30Hで修飾したSiO2 (CHROMATREX PEI MB100-75/200)
実施例６：CH2CH2CH2OCH2CH(OH)N=C(NH2)NH(CH2)3CH(NH2)COOHで修飾したSiO2
(CHROMATREX ARG MB100-75/200)
実施例７：CH2CH2CH2NHCH2NH2で修飾したSiO2 (SCAVENGER DIAMINE SILICA)
【００３８】
得られた測定結果は、次の表２に示される。
表２
n-ドデカン                    水                   
実施例  ０分 30秒 ０分 ５分 10分 15分 20分 25分 30分
１          32     0   180    −    −    −    −    −    − 
２          31     0   180    −    −    −    −    −    −
３          31     0   136   130   129   129   127   126   125
４          30     0   139   136   134   132   127   125   120
５          27     0   120   118   118   117   117   113   110 
６          26     0   111   109   108   103   100    93    87
７          27     0   132   130   129   126   126   124   123 
【００３９】
実施例８〜９
実施例１〜２において、有機物吸着率を測定した。得られた測定結果は、次の表３に示される。
有機物吸着率：所定濃度の有機化合物の水-メタノール(2:8)混合溶媒に溶解し、その
溶液5mlにコンポジット70mgを加え、スターラで一日攪拌した。
その後、溶液を30分間遠心分離し、上澄み溶液をシリンダに取り付け
たフィルターを通して、コンポジットを除去した。
得られた溶液を、UV-visスペクトルにより極大吸収波長の吸光度(A)
の測定を行った。吸着率は、下記式より算出した。式中、A0は吸着前
の有機化合物溶液の吸光度である。
有機物吸着率 (％)= [(A0−A) / A0]×100 
表３                                   
有機化合物名            濃度(ミリモル/L) 実施例１ 実施例２
ビスフェノールA                           0.03           23        17   
ビスフェノールAF                          0.03           66        59   
パーフルオロビフェノール                  0.01           53        49   
ビフェノール                             0.034           13       8.6   
オクタフルオロ-4,4′-ビフェノール         0.02           61        63   
【手続補正書】
【提出日】平成31年3月20日(2019.3.20)
【手続補正１】
【補正対象書類名】明細書
【補正対象項目名】００２２
【補正方法】変更
【補正の内容】
【００２２】
シリカ粒子を修飾する化合物は、分子中に少なくとも１個のアミノ基および／または水酸基を有し、スルホ基を有しない化合物であり、分子中に少なくとも１個の-O-結合または-NH-基を有してもよく、具体的には次のような基が例示される。
CH2CH2NH2、CH2CH2NH2、CH2CH2OCH2CH(OH)2、CH2CH2NHCH2CH2NH2、
R(NHCH2CH2)30H、CH2CH2OCH2CH(OH)N=C(NH2)NH(CH2)3CH(NH2)COOH、
CH2CH2NHCH2NH2
【手続補正２】
【補正対象書類名】明細書
【補正対象項目名】００３１
【補正方法】変更
【補正の内容】
【００３１】
比較例１〜４
容量13.5mlの反応容器に、含フッ素アルコール
HO(CH2)CF(CF3)〔OCF2CF(CF3)〕bO(CF2)2O〔CF(CF3)CF2O〕dCF(CF3)(CH2)OH
〔OXF9PO-OH (b+d=7)〕
100mgをメタノール 5mlに加えた後、テトラエチルオルソシリケート(TEOS)0.25mlを攪拌しながら加えた。次いで、25重量％アンモニア水溶液 2mlを攪拌しながら滴下し、(修飾)SiO2 (富士シリシア化学製品、平均粒子径100μm)100mgを加え、5時間攪拌した。
比較例１：無修飾SiO2 (CHROMATREX FL100D) (平均細孔径 120Å)
比較例２：無修飾SiO2 (CHROMATREX PSQ100B) (平均細孔径 70Å)
比較例３：CH2CH2OCH2CH(OH)SO3Hで修飾されたSiO2
(CHROMATREX SO3H MB100-75/200)
比較例４：CH2CH2SHで修飾されたSiO2 (SCAVENGER SH SILICA)
【手続補正３】
【補正対象書類名】明細書
【補正対象項目名】００３７
【補正方法】変更
【補正の内容】
【００３７】
実施例１〜７
比較例１〜４において、(修飾)SiO2の代わりに、同量(100mg)の修飾SiO2(富士シリシア化学製品、平均粒子径100μm)が用いられた。
実施例１：CH2CH2NH2およびOHで修飾されたSiO2 (CHROMATREX NH-DM1020)
実施例２：CH2CH2NH2で修飾されたSiO2 (CHROMATREX NH-DM1020SG)
実施例３：CH2CH2OCH2CH(OH)2で修飾されたSiO2 (CHROMATREX DIOL MB100-75/200)
実施例４：CH2CH2NHCH2CH2NH2で修飾されたSiO2 (CHROMATREX DNH MB100-75/200)
実施例５：R(NHCH2CH2)30Hで修飾されたSiO2 (CHROMATREX PEI MB100-75/200)
実施例６：CH2CH2OCH2CH(OH)N=C(NH2)NH(CH2)3CH(NH2)COOHで修飾されたSiO2
(CHROMATREX ARG MB100-75/200)
実施例７：CH2CH2NHCH2NH2で修飾されたSiO2 (SCAVENGER DIAMINE SILICA)